(57)【特許請求の範囲】
【請求項１】
ポリプロピレン系樹脂と透明核剤とを含有するポリプロピレン系樹脂組成物からなる熱成形用ポリプロピレン系樹脂シートであって、
前記ポリプロピレン系樹脂の、温度２１０℃、せん断速度６０ｓｅｃ-1における粘度が５〜１２ｇ・ｓｅｃ／ｃｍ2であり、前記ポリプロピレン系樹脂組成物には前記ポリプロピレン系樹脂１ｋｇに対して、ジメチルポリシロキサン０．５〜２００ｍｇ、ポリグリセリン脂肪酸エステル０．１〜３００ｍｇ、及び、ショ糖脂肪酸エステル１〜１５０ｍｇが含有されており、且つ、前記ポリグリセリン脂肪酸エステルと前記ショ糖脂肪酸エステルとの合計量が１．１〜３０１ｍｇであることを特徴とする熱成形用ポリプロピレン系樹脂シート。
【請求項２】
一面側にポリグリセリン脂肪酸エステルとショ糖脂肪酸エステルとが合計で単位面積あたりの割合で０．００３〜０．７ｇ／ｍ２となっている塗布層を備え、前記ポリプロピレン系樹脂組成物に含有されているポリグリセリン脂肪酸エステル及びショ糖脂肪酸エステルと前記一面側の塗布層におけるポリグリセリン脂肪酸エステル及びショ糖脂肪酸エステルとを合計した際にこれらの割合（ポリグリセリン脂肪酸エステル：ショ糖脂肪酸エステル）が２：９８〜５０：５０となっているとともに、他面側にジメチルポリシロキサンが単位面積あたりの割合で０．００７〜０．１ｇ／ｍ２となっている塗布層を備えている請求項１記載の熱成形用ポリプロピレン系樹脂シート。
【請求項３】
ポリプロピレン系樹脂と透明核剤とを含有するポリプロピレン系樹脂組成物からなる熱成形用ポリプロピレン系樹脂シートであって、
前記ポリプロピレン系樹脂組成物には前記ポリプロピレン系樹脂１ｋｇに対して、ジメチルポリシロキサン０．５〜２００ｍｇ、ポリグリセリン脂肪酸エステル０．１〜３００ｍｇ、及び、ショ糖脂肪酸エステル１〜１５０ｍｇが含有されており、前記ポリグリセリン脂肪酸エステルと前記ショ糖脂肪酸エステルとの合計量が１．１〜３０１ｍｇであり、さらに、一面側にポリグリセリン脂肪酸エステルとショ糖脂肪酸エステルとが合計で単位面積あたりの割合で０．００３〜０．７ｇ／ｍ２となっている塗布層を備え、他面側にジメチルポリシロキサンが単位面積あたりの割合で０．００７〜０．１ｇ／ｍ２となっている塗布層を備えており、温度２１０℃、せん断速度６０ｓｅｃ−１における粘度測定をした場合に、該粘度が５〜１２ｇ・ｓｅｃ／ｃｍ２となることを特徴とする熱成形用ポリプロピレン系樹脂シート。
【請求項４】
前記ポリプロピレン系樹脂組成物に含有されているポリグリセリン脂肪酸エステル及びショ糖脂肪酸エステルと前記一面側の塗布層におけるポリグリセリン脂肪酸エステル及びショ糖脂肪酸エステルとの合計におけるポリグリセリン脂肪酸エステルとショ糖脂肪酸エステルとの割合が２：９８〜５０：５０となっている請求項３記載の熱成形用ポリプロピレン系樹脂シート。
【請求項５】
請求項１乃至４のいずれか１項に記載の熱成形用ポリプロピレン系樹脂シートが熱成形されてなることを特徴とする包装用容器。
【発明の詳細な説明】
【技術分野】
【０００１】
本発明は、熱成形に利用される熱成形用ポリプロピレン系樹脂シート、及び、熱成形用ポリプロピレン系樹脂シートが熱成形されてなる包装用容器に関する。
【背景技術】
【０００２】
従来、各種食品等の包装用容器においては、内容物の視認性を良好にすることが求められていることなどから透明な樹脂シートを熱成形したものが広く用いられている。
例えば、アモルファス状態のポリエチレンテレフタレート樹脂シート（Ａ−ＰＥＴ）は、透明性に優れることから食品包装用容器の形成材料として広く用いられており、中でも透明性に対する要望の強い蓋体の形成材料として広く用いられている。
しかし、Ａ−ＰＥＴは、ある程度以上の温度になると変形を生じるおそれがあるため、より耐熱性が求められる場合には、Ａ−ＰＥＴに代えてポリプロピレン系樹脂シートを用いて包装用容器などの熱成形品を作製することが行われている。
【０００３】
ただし、ポリプロピレン系樹脂シートは、通常、Ａ−ＰＥＴに比べて透明性に劣ることから包装用容器等に利用される熱成形用ポリプロピレン系樹脂シートには、下記特許文献１に記載されているように、その製造時に透明核剤などと呼ばれる造核剤を含有させて透明性を向上させることが行われたりしている。
【０００４】
ところで、このような透明な樹脂シートが熱成形されてなる包装用容器は、透明性と耐水性とに優れている反面、疎水性の材料で形成されているために、容器内外の温度差や内部の湿度の変化によって内側表面に水分（水蒸気）の凝結が生じた際に凝結した水が濡れ広がり難いため、前記水分が微小な水滴となって表面に止まりやすい状態となる。
このような水滴が広範囲に付着すると所謂曇りとなって容器内部の視認性を低下させてしまうことになる。
曇りの発生は、透明性を特長にした包装用容器の商品価値を低下させるという問題を有するばかりでなく、水滴を収容物に滴下させてその品質を低下させるおそれを有する。
【０００５】
従って、熱成形用ポリプロピレン系樹脂シートにおいては、透明核剤によって製造時点における透明性を確保するばかりでなく、蓋体などに熱成形された後においても防曇性を発揮することが求められている。
このことから包装用容器等の形成には、ポリグリセリン脂肪酸エステルやショ糖脂肪酸エステルといった防曇剤を表面に塗布した熱成形用ポリプロピレン系樹脂シートが利用されたりしている。
しかし、単に防曇剤が塗布された熱成形用ポリプロピレン系樹脂シートを利用するだけでは、包装用容器に十分な防曇性を付与することは困難である。
即ち、従来の熱成形用ポリプロピレン系樹脂シートにおいては、透明性に優れ、且つ、防曇性に優れた熱成形品を形成させることが困難であるという問題を有している。
【先行技術文献】
【特許文献】
【０００６】
【特許文献１】特開２０１１−８４６１３号公報
【発明の概要】
【発明が解決しようとする課題】
【０００７】
本発明は上記のような問題の解決を図ることを課題としており、透明性及び防曇性に優れた熱成形品を形成させ得る熱成形用ポリプロピレン系樹脂シートを提供し、ひいては、内容物に対する視認性に優れた包装用容器の提供を図ることを課題としている。
【課題を解決するための手段】
【０００８】
本発明者は、上記のような課題を解決すべく鋭意検討を行った結果、熱成形用ポリプロピレン系樹脂シートの内部に所定量の防曇剤を含有させることで防曇性に優れた熱成形用ポリプロピレン系樹脂シートが得られることを見出した。
また、本発明者は、透明性を向上させるべく透明核剤を含有させた熱成形用ポリプロピレン系樹脂シートに単に所定量の防曇剤を含有させるだけでは、熱成形における成形性に問題を生じたり、透明性を低下させたりするおそれがあるものの熱成形用ポリプロピレン系樹脂シートの形成に用いるポリプロピレン系樹脂を、例えば、複数種類のものをブレンドするなどして特定条件における粘度が所定値を示すようにさせると得られる成形用ポリプロピレン系樹脂シートに成形性や透明性についての問題を生じさせるおそれを抑制させ得ることを見出して本発明を完成させるに至ったものである。
【０００９】
すなわち、熱成形用ポリプロピレン系樹脂シートに係る本発明は、ポリプロピレン系樹脂と透明核剤とを含有するポリプロピレン系樹脂組成物からなる熱成形用ポリプロピレン系樹脂シートであって、前記ポリプロピレン系樹脂の温度２１０℃、せん断速度６０ｓｅｃ-1における粘度が５〜１２ｇ・ｓｅｃ／ｃｍ2であり、前記ポリプロピレン系樹脂組成物には前記ポリプロピレン系樹脂１ｋｇに対して、ジメチルポリシロキサン０．５〜２００ｍｇ、ポリグリセリン脂肪酸エステル０．１〜３００ｍｇ、及び、ショ糖脂肪酸エステル１〜１５０ｍｇが含有されており、且つ、前記ポリグリセリン脂肪酸エステルと前記ショ糖脂肪酸エステルとの合計量が１．１〜３０１ｍｇであることを特徴としている。
【００１０】
また、熱成形用ポリプロピレン系樹脂シートに係る本発明は、ポリプロピレン系樹脂と透明核剤とを含有するポリプロピレン系樹脂組成物からなる熱成形用ポリプロピレン系樹脂シートであって、前記ポリプロピレン系樹脂組成物には前記ポリプロピレン系樹脂１ｋｇに対して、ジメチルポリシロキサン０．５〜２００ｍｇ、ポリグリセリン脂肪酸エステル０．１〜３００ｍｇ、及び、ショ糖脂肪酸エステル１〜１５０ｍｇが含有されており、前記ポリグリセリン脂肪酸エステルと前記ショ糖脂肪酸エステルとの合計量が１．１〜３０１ｍｇであり、さらに、一面側にポリグリセリン脂肪酸エステルとショ糖脂肪酸エステルとが合計で単位面積あたりの割合で０．００３〜０．７ｇ／ｍ２となっている塗布層を備え、他面側にジメチルポリシロキサンが単位面積あたりの割合で０．００７〜０．１ｇ／ｍ２となっている塗布層を備えており、温度２１０℃、せん断速度６０ｓｅｃ−１における粘度測定をした場合に、該粘度が５〜１２ｇ・ｓｅｃ／ｃｍ２となることを特徴としている。
【００１１】
また、熱成形品に係る本発明は上記のような熱成形用ポリプロピレン系樹脂シートが熱成形されてなるものであることを特徴としている。
【発明の効果】
【００１２】
本発明においては、熱成形用ポリプロピレン系樹脂シート自体にポリグリセリン脂肪酸エステルとショ糖脂肪酸エステルとが含有されることから、単にこれらを表面に塗布しただけのものに比べて優れた防曇性能を熱成形用ポリプロピレン系樹脂シートに発揮させうる。
しかも、本発明においては、熱成形用ポリプロピレン系樹脂シートに含有させるポリプロピレン系樹脂を特定条件における粘度が所定値を示すようにさせていることから熱成形用ポリプロピレン系樹脂シートを成形性や透明性に優れたものとし得る。
即ち、本発明によれば、透明性及び防曇性に優れた熱成形品を形成させ得る熱成形用ポリプロピレン系樹脂シートを提供することができ、内容物に対する視認性に優れた包装用容器を提供することができる。
【発明を実施するための形態】
【００１３】
以下に本発明の実施形態について説明する。
本実施形態の熱成形用ポリプロピレン系樹脂シートは、透明性に優れたポリプロピレン系樹脂シート（以下「透明ポリプロピレン系樹脂シート」ともいう）の一面側に防曇剤が塗布され他面側に離型剤が塗布されたものである。
即ち、本実施形態における熱成形用ポリプロピレン系樹脂シートは、（ａ）ポリプロピレン系樹脂、（ｂ）防曇剤（（ｂ１）ポリグリセリン脂肪酸エステル、（ｂ２）ショ糖脂肪酸エステル）、（ｃ）離型剤（（ｃ１）ジメチルポリシロキサン）、及び、（ｄ）透明核剤を含有するポリプロピレン系樹脂組成物からなる透明ポリプロピレン系樹脂シートの一面側に該ポリプロピレン系樹脂組成物に含有されているものと同じか又は異なるポリグリセリン脂肪酸エステルとショ糖脂肪酸エステルとが塗布されており、他面側に前記ポリプロピレン系樹脂組成物に含有されているものと同じか又は異なるジメチルポリシロキサンが塗布されている。
以下に、ポリプロピレン系樹脂組成物の形成を構成する各成分について説明する。
【００１４】
（ａ）ポリプロピレン系樹脂
前記ポリプロピレン系樹脂は、前記ポリプロピレン系樹脂組成物の主成分となるもので、該ポリプロピレン系樹脂としては、例えば、プロピレン単独重合体（ホモＰＰ）、エチレンや１−ヘキセンなどのα−オレフィンとプロピレンとのブロック共重合体（ブロックＰＰ）、及び、前記α−オレフィンとプロピレンとのランダム共重合体（ランダムＰＰ）を１種単独、又は、複数混合して用いることができる。
なかでも、本実施形態の透明ポリプロピレン系樹脂シートには、透明性に優れる点においてプロピレン単独重合体を用いることが好ましい。
また、α−オレフィンとプロピレンとのランダム共重合体でも、メタロセン触媒を用いて重合されたものは、比較的透明性に優れており、本実施形態において採用するのに好ましいポリプロピレン系樹脂であるといえる。
【００１５】
なお、前記ポリプロピレン系樹脂組成物に含有させるポリプロピレン系樹脂を１種単独とする場合でも、複数とする場合でも、所定の粘度のものを用いることが本発明において重要である。
具体的には、温度２１０℃、せん断速度６０ｓｅｃ-1において粘度（η）を測定した場合に５ｇ・ｓｅｃ／ｃｍ2以上、１２ｇ・ｓｅｃ／ｃｍ2以下となるポリプロピレン系樹脂を用いることが重要であり、ポリプロピレン系樹脂を複数混合して用いる場合は、その混合状態における粘度が上記範囲内であることが本発明において重要である。
なお、前記粘度（η）は、例えば、東洋精機製作所製の流動性試験機、型名「Ｃａｐｉｒｏｇｒａｐｈ  １Ｃ」（キャピラリー長：４０ｍｍ、ノズル径：１．０ｍｍ、バレル径：９．５５ｍｍ）を用いて測定することができる。
【００１６】
このポリプロピレン系樹脂の粘度が上記範囲内であることが重要である理由について、より詳しく説明すると、透明核剤を含有させて透明性を向上させようとしても、上記範囲を超える高い粘度を有するポリプロピレン系樹脂を用いて透明ポリプロピレン系樹脂シートを形成させようとすると、押出し時に溶融粘度が過度に高いものとなって押出された透明ポリプロピレン系樹脂シートに偏肉を発生させ易い上に冷却ロール等での偏肉調整も困難になるためである。
即ち、透明ポリプロピレン系樹脂シートに厚みムラが生じ、むしろ透明性が損なわれたり、熱成形時における成形不良を発生させたりするおそれを有するためである。
【００１７】
また、熱成形用ポリプロピレン系樹脂シートには、加熱された際に適度な張力を発生させることが求められるが、透明核剤を含有させるとタルミを発生させやすくなる。
従って、上記範囲を未満の低い粘度を有するポリプロピレン系樹脂を用いて熱成形用ポリプロピレン系樹脂シートを形成させようとすると熱成形時におけるタルミが顕著になって良好な熱成形品を得ることが難しくなる。
即ち、本実施形態においては、透明性、及び、成形性に優れた熱成形用ポリプロピレン系樹脂シートを得るために、前記ポリプロピレン系樹脂組成物の主成分となるポリプロピレン系樹脂を上記粘度とすることが重要となっている。
【００１８】
なお、上記のようなことから、ポリプロピレン系樹脂のみが上記のような粘度を示すのみならず、熱成形用ポリプロピレン系樹脂シートとしても上記粘度を示すことが好ましい。
即ち、熱成形用ポリプロピレン系樹脂シートに関して、温度２１０℃、せん断速度６０ｓｅｃ-1での粘度測定を実施した際において５ｇ・ｓｅｃ／ｃｍ2以上、１２ｇ・ｓｅｃ／ｃｍ2以下の値が示されることが好ましい。
【００１９】
（ｂ）防曇剤
（ｂ１）ポリグリセリン脂肪酸エステル
前記ポリグリセリン脂肪酸エステルとしては、炭素原子数が１０〜１８の飽和又は不飽和脂肪酸と、ポリグリセリンとのエステルを採用することができ、具体的には、ジグリセリンラウレート、ジグリセリンステアレート、ジグリセリンオレート、テトラグリセリンラウレート、テトラグリセリンステアレート、テトラグリセリンオレート、ヘキサグリセリンステアレート、ヘキサグリセリンオレート、デカグリセリンラウレート、デカグリセリンステアレート、デカグリセリンオレートなどが挙げられる。
なお、ラウレート、ステアレート及びオレートにおいては、モノラウレート、ジラウレート、トリラウレートのように、それぞれ、“モノ”、“ジ”、“トリ”が含まれる。
【００２０】
（ｂ２）ショ糖脂肪酸エステル
前記ショ糖脂肪酸エステルとしては、炭素原子数が１０〜１８の飽和又は不飽和脂肪酸とショ糖とのエステルを採用することができ、具体的には、ショ糖ラウリン酸エステル、ショ糖パルミチン酸エステル、ショ糖ステアリン酸エステル、ショ糖ミリスチン酸エステル等が挙げられる。
なお、これらには、モノラウリン酸エステル、ジラウリン酸エステル、トリラウリン酸エステルのように、それぞれ、“モノ”、“ジ”、“トリ”が含まれる。
【００２１】
（ｃ）離型剤
（ｃ１）ジメチルポリシロキサン
前記ジメチルポリシロキサンとしては、特に限定がされるものではなく、従来、離型剤として樹脂フィルムに塗布するなどして使用されているものの中から適宜選択して用いることができる。
【００２２】
（ｄ）透明核剤
前記透明核剤としては、ポリプロピレン系樹脂をはじめ結晶性ポリマーの透明性を向上させるための造核剤として一般的に用いられているものを採用することができ、例えば、芳香族カルボン酸金属塩、芳香族リン酸金属塩、アルジトール系誘導体、ロジンの金属塩等を用いることができ、これらは、単独、または、複数組み合わせて用いることができる。
【００２３】
前記芳香族カルボン酸金属塩としては、ｐ−ｔ−ブチル安息香酸アルミニウムが好適である。
前記芳香族リン酸金属塩としては、リン酸２，２’−メチレンビス（４，６−ジ−ｔ−ブチルフェニル）ナトリウム、リン酸２，２’−メチレンビス（４，６−ジ−ｔ−ブチルフェニル）アルミニウムが好適である。
前記アルジトール系誘導体としては、ヘキシトール系誘導体、ノニトール系誘導体が好ましく、ヘキシトール系誘導体の中では、例えば、ビス（４−プロピルベンジリデン）プロピルソルビトールなどのソルビトール系誘導体が好適である。
前記ロジンの金属塩としては、ロジンのナトリウム塩等が好適である。
【００２４】
なお、前記ポリプロピレン系樹脂組成物には、ポリプロピレン系樹脂１ｋｇに対して、０．１〜３００ｍｇのポリグリセリン脂肪酸エステルと、１〜１５０ｍｇのショ糖脂肪酸エステルと、０．５〜２００ｍｇのジメチルポリシロキサンとが含まれていることが防曇性や透明性に優れた透明ポリプロピレン系樹脂シートを得る上において重要である。
また、前記ポリグリセリン脂肪酸エステルと前記ショ糖脂肪酸エステルとの合計量は、ポリプロピレン系樹脂１ｋｇに対して、１．１〜３０１ｍｇとすることが重要である。
【００２５】
さらに、透明ポリプロピレン系樹脂シートを透明性に優れたものとするために、前記透明核剤は、ポリプロピレン系樹脂１ｋｇに対して、通常、０．２〜７ｇ含有され、０．５〜５ｇ含有させることが好ましく、１．０〜５ｇ含有させることが特に好ましい。
なかでも当該透明核剤として前記アルジトール系誘導体をポリプロピレン系樹脂１ｋｇに対して０．５〜５ｇ含有させることが好ましく、１．０〜５ｇ含有させることが特に好ましい。
【００２６】
なお、防曇剤は、ポリグリセリン脂肪酸エステルの内の１種以上とショ糖脂肪酸エステルの内の１種以上との２種類以上のものを使用することが重要でありポリグリセリン脂肪酸エステル又はショ糖脂肪酸エステルのいずれか一方だけでは長期持続性に優れた防曇効果を期待することが困難になる。
また、それぞれに対して上記のような下限値を定めているのは、上記下限値よりも少ない量では防曇効果の持続性が不十分となるおそれを有するためである。
さらに、前記ポリプロピレン系樹脂に対する防曇剤（ポリグリセリン脂肪酸エステル、ショ糖脂肪酸エステル）の含有量に上記のような上限値が定められているのは、それぞれ上限値を超える量で含有させると透明ポリプロピレン系樹脂シートが着色されてしまい透明性を低下させるおそれを有するためである。
【００２７】
また、前記ポリプロピレン系樹脂に対するジメチルポリシロキサンの割合が上記のような範囲とされているのは、下限値未満では包装用容器などの熱成形品を複数積み重ねて積層体を形成させた際などにブロッキングを発生させて前記積層体から熱成形品を一つずつ取り出すのが困難になるおそれを有するためであり、上記範囲を超えて含有させようとすると、通常の設備では透明ポリプロピレン系樹脂シートを製造することが困難になるためである。
すなわち、ポリプロピレン系樹脂１ｋｇに対するジメチルポリシロキサンの配合割合が２００ｍｇを超えると、例えば、ニーダーや二軸混練機といった一般的は混練装置を使用して前記（ａ）〜（ｄ）の成分を溶融混練しようとしてもスリップを生じて均一分散させることが困難になるためである。
従って、ブロッキング防止と均一混練とにおける効果をより確実に発揮させるためには、ポリプロピレン系樹脂１ｋｇに対するジメチルポリシロキサンの配合割合は、１．５〜１００ｍｇとすることが好ましい。
【００２８】
さらに、前記透明ポリプロピレン系樹脂シートに含有させる透明核剤の量を０．５ｇ以上とするのが好ましいのは、透明核剤の含有量を過度に少なくすると当該透明核剤の効果が十分に発揮されず透明ポリプロピレン系樹脂シートを十分に透明にさせることが難しくなるためである。
また、その一方で透明核剤の量を５ｇ以下とするのが好ましいのは、当該透明核剤の添加による透明性の向上効果には限界があり透明ポリプロピレン系樹脂シートを一定以上に透明にさせることが困難であるばかりでなく、過剰に含有させても、透明ポリプロピレン系樹脂シート内に当該透明核剤の凝集物等を発生させてしまうおそれがあり、該凝集物によって美観が損なわれたり、かえって透明性を低下させたりするおそれを有するためである。
即ち、透明核剤は、透明ポリプロピレン系樹脂シートの透明性、及び、美観を良好なものとする点においてポリプロピレン系樹脂１ｋｇに対して０．５〜５ｇの割合で含有されることが好ましいものである。
【００２９】
本実施形態の透明ポリプロピレン系樹脂シートを形成させるための前記ポリプロピレン系樹脂組成物には、上記（ａ）〜（ｄ）以外の成分を本発明の効果が著しく損なわれない範囲において含有させることができ、本実施形態の透明ポリプロピレン系樹脂シートは、このような成分を含有するポリプロピレン系樹脂組成物を溶融混練して、従来公知のＴダイ法、又は、インフレーション法によってシート状に成形して作製することができる。
【００３０】
なお、その場合には、防曇剤、離型剤、透明核剤などについては透明ポリプロピレン系樹脂シートよりも高濃度なマスターペレットを一旦作製し、該マスターペレットをポリプロピレン系樹脂とともに溶融混練させることで透明ポリプロピレン系樹脂シート中により均一に分散させることができる。
また、本実施形態の熱成形用ポリプロピレン系樹脂シートは、その内部に防曇剤や離型剤が含有されているとともに表面にもこれらが塗布されることから本実施形態の熱成形用ポリプロピレン系樹脂シートを熱成形した後の端材を透明ポリプロピレン系樹脂シートの形成材料として有効活用することができる。
例えば、熱成形によって包装用容器などの製品形状を形成させた熱成形用ポリプロピレン系樹脂シートから製品を打抜いた後の“トリミングロス”などと呼ばれる端材を溶融してリペレットするか、或いは、単にフレーク状に切断したものをポリプロピレン系樹脂や前記マスターペレットなどのバージン材とともに押出機に供給して、該押出機の先端に取り付けたＴダイから所定の厚みとなるようにシート状に押出して透明ポリプロピレン系樹脂シートを作製することができる。
【００３１】
本実施形態における前記透明ポリプロピレン系樹脂シートの厚みについては、一般的に熱成形に利用されているポリプロピレン系樹脂シートと同等とすることができ、例えば、１００μｍ〜７００μｍの厚みとすることができる。
また、前記透明ポリプロピレン系樹脂シートは、ＪＩＳ  Ｋ６７６８（１９９９）に準拠して求められる“ぬれ張力”が３６〜６５ｄｙｎ／ｃｍであることが好ましく、４０〜５６ｄｙｎ／ｃｍであることがより好ましい。
前記透明ポリプロピレン系樹脂シートの“ぬれ張力”を上記のような範囲に調整すべく、透明ポリプロピレン系樹脂シートには、必要に応じてコロナ放電処理や高周波処理などの表面処理を行うことができる。
【００３２】
また、本実施形態の透明ポリプロピレン系樹脂シートは、ＪＩＳ  Ｋ７１３６（２０００）「プラスチック・透明材料のヘーズの試験方法」に準じてヘーズを測定した場合に、所定以下の値を示すように形成されていることが好ましい。
具体的には、本実施形態の透明ポリプロピレン系樹脂シートは、例えば、１００μｍ以上３００μｍ以下の厚みであれば２％以下のヘーズ値を示し、３００μｍを超え４００μｍ以下の厚みであれば２．５％以下のヘーズ値を示し、４００μｍを超え７００μｍ以下の厚みであれば３．５％以下のヘーズ値を示すような透明性を有していることが好ましい。
【００３３】
このような透明ポリプロピレン系樹脂シートは、そのまま熱成形用ポリプロピレン系樹脂シートとして利用することも可能であるが、本実施形態の熱成形用ポリプロピレン系樹脂シートは、前記透明ポリプロピレン系樹脂シートの一面側に前記防曇剤が塗布され、他面側に前記離型剤が塗布されている。
なお、要すれば、離型剤の塗布される側にも防曇剤を塗布して、両面に防曇剤が塗布された熱成形用ポリプロピレン系樹脂シートとすることもできる。
この表面に塗布される防曇剤や離型剤は、透明ポリプロピレン系樹脂シートに含有させたものと同一であっても異なっていても良い。
ただし、この熱成形用ポリプロピレン系樹脂シートを熱成形した後の端材を透明ポリプロピレン系樹脂シートの形成材料として再利用を図る場合には、透明ポリプロピレン系樹脂シートに含有させたものと同じ防曇剤や同じ離型剤を塗布することが好ましい。
【００３４】
なお、前記防曇剤については、ポリグリセリン脂肪酸エステルとショ糖脂肪酸エステルとが、その合計量が０．００３〜０．７ｇ／ｍ2の割合で透明ポリプロピレン系樹脂シートに塗布されることが好ましい。
ここで、熱成形用ポリプロピレン系樹脂シートにおける防曇剤の塗布割合が０．００３ｇ／ｍ2以上であることが好ましいのは、透明ポリプロピレン系樹脂シートの面積１ｍ2当たりの防曇剤の塗布量が０．００３ｇよりも少ないと、十分な防曇性持続効果が期待できなくなるおそれを有するためである。
また、防曇剤の塗布割合が０．７ｇ／ｍ2以下であることが好ましいのは、熱成形用ポリプロピレン系樹脂シートの防曇効果の長期持続性の観点からは、防曇剤の塗布量が多い方が有利ではあるが、透明ポリプロピレン系樹脂シートの面積１ｍ2当たりに０．７ｇを超える割合で防曇剤を塗布させようとすると塗布ムラが生じやすくなる結果、熱成形用ポリプロピレン系樹脂シートの透明性を損なうおそれを有するためである。
【００３５】
また、この透明ポリプロピレン系樹脂シートの一面側に塗布するポリグリセリン脂肪酸エステルとショ糖脂肪酸エステルとは、当該透明ポリプロピレン系樹脂シート自体に含有させたポリグリセリン脂肪酸エステルとショ糖脂肪酸エステルと合計した際にポリグリセリン脂肪酸エステルとショ糖脂肪酸エステルとの質量割合が、２：９８〜５０：５０（ポリグリセリン脂肪酸エステル：ショ糖脂肪酸エステル）となるように量を調節して塗布することが好ましい。
ポリグリセリン脂肪酸エステルとショ糖脂肪酸エステルとを上記比率で用いることが好ましいのは、ショ糖脂肪酸エステルがポリグリセリン脂肪酸エステルに比べて防曇性に優れ、より少ない量で効果を発揮するためであり、このことからショ糖脂肪酸エステルを５０％以上の割合で用いることが好ましい。
【００３６】
透明ポリプロピレン系樹脂シートの一面側に防曇剤を塗布する具体的な方法としては、例えば、ポリグリセリン脂肪酸エステルとショ糖脂肪酸エステルとを水やアルコールといった溶媒に所定の割合で溶解させてこれらの混合溶液を作製し、該混合溶液を、透明ポリプロピレン系樹脂シートに対して、はけ塗りする方法、ローターダンプニング法のように噴霧する方法、ロールコーター、グラビアロールコーター、ナイフコーターなどのコーティング装置で塗布する方法などを挙げることができる。
また、前記混合溶液に透明ポリプロピレン系樹脂シートを浸漬させる方法なども採用可能である。
このようにして、混合液を塗布した後で前記溶媒を除去させることによって防曇剤を透明ポリプロピレン系樹脂シートの一面側において表面担持させることができる。
【００３７】
その後、一面側に防曇剤を塗布した透明ポリプロピレン系樹脂シートの他面側には、ブロッキングを防止させるための離型剤を防曇剤を塗布する方法と同様にして塗布することができ、その場合には前記ジメチルポリシロキサンを０．００７〜０．１ｇ／ｍ2の割合で塗布することが好ましい。
【００３８】
なお、熱成形用ポリプロピレン系樹脂シートにおけるジメチルポリシロキサンの塗布割合が０．００７ｇ／ｍ2以上であることが好ましいのは、透明ポリプロピレン系樹脂シートの面積１ｍ2当たりのジメチルポリシロキサンの塗布量が０．００７ｇよりも少ないと、十分な離型性が期待できず、熱成形用ポリプロピレン系樹脂シートを熱成形して得られた熱成形品にブロッキングを生じさせるおそれを有するためである。
また、ジメチルポリシロキサンの好ましい塗布割合を０．１ｇ／ｍ2以下としているのは、透明ポリプロピレン系樹脂シートの面積１ｍ2当たりに０．１ｇを超える割合でジメチルポリシロキサンを塗布させても、それ以上にブロッキングを抑制する効果を期待することが困難なためである。
【００３９】
即ち、熱成形用ポリプロピレン系樹脂シートを上記のような状態にすることで前記一面側（防曇剤塗布側）が容器内側となり、前記他面側（離型剤塗布側）が容器外側となるように熱成形品を形成させ、該熱成形品どうしを重なり合わせた積層体を形成させた際に該積層体から前記熱成形品を一つずつ取り出すことを容易にさせることができる。
【００４０】
なお、本実施形態においては、透明ポリプロピレン系樹脂シート自体に防曇剤や離型剤を含有させているために、同じ防曇性や離型性を発揮させるのに本来必要となる塗布量に比べて少ない塗布量とすることができる。
従って、本実施形態の熱成形用ポリプロピレン系樹脂シートは、防曇剤や離型剤の表面塗布によって透明ポリプロピレン系樹脂シートに比べて透明性が大きく低下してしまうおそれを抑制することができる。
【００４１】
なお、本実施形態においては、防曇剤や離型剤を塗布した後の熱成形用ポリプロピレン系樹脂シートとしても、前記透明ポリプロピレン系樹脂シートにおいて示した透明性を有していることが好ましい。
即ち、本実施形態の熱成形用ポリプロピレン系樹脂シートは、例えば、１００μｍ以上３００μｍ以下の厚みであれば２％以下のヘーズ値を示し、３００μｍを超え４００μｍ以下の厚みであれば２．５％以下のヘーズ値を示し、４００μｍを超え７００μｍ以下の厚みであれば３．５％以下のヘーズ値を示すような透明性を有していることが好ましい。
【００４２】
また、熱成形用ポリプロピレン系樹脂シートに防曇剤や離型剤を含有させておくと、表面に塗布する防曇剤や離型剤の量を低減させうることから優れた透明性を長期持続させることが可能で、且つ、変色等を生じにくくさせることができる。
【００４３】
なお、本実施形態に係る熱成形用ポリプロピレン系樹脂シートを用いて食品包装用容器の蓋体などの熱成形品を製造するのに際しては、真空成形法、圧空成形法、プラグアシスト成形法等の方法を採用することができる。
そして、前記熱成形用ポリプロピレン系樹脂シートの防曇剤塗布面が内側となるように熱成形することによって食品包装用容器に適した防曇性能の長期持続性を有する蓋体を作製することができる。
【００４４】
本実施形態に係る熱成形用ポリプロピレン系樹脂シートは、防曇性能の長期持続性が強く求められている点において、食品包装用容器の蓋体を熱成形するのに好適に使用されるものではあるが、本発明においては、熱成形用ポリプロピレン系樹脂シートの用途を食品包装用容器の蓋体に限定するものではなく種々の熱成形品の形成材料として使用可能なものである。
【実施例】
【００４５】
次に実施例を挙げて本発明をさらに詳しく説明するが、本発明はこれらに限定されるものではない。
【００４６】
（透明ポリプロピレン系樹脂シート）
日本ポリプロ株式会社製のホモＰＰ、製品名「ＦＹ４」と同社製ホモＰＰ、製品名「ＥＡ９」とを２５：７５（「ＦＹ４」：「ＥＡ９」）の質量比で含む混合樹脂１ｋｇに対しグリセリン脂肪酸エステル（理研ビタミン社製、商品名「ポエムＪ−００２１」）を０．１ｍｇ、ショ糖脂肪酸エステル（理研ビタミン社製、商品名「リケマールＡ」）を１４０ｍｇ、透明核剤（ミリケン社製、ビス（４−プロピルベンジリデン）プロピルソルビトール、商品名「Ｍｉｌｌａｄ  ＮＸ８０００」）を２０００ｍｇ、及び、ジメチルポリシロキサン（モメンティブ・パフォーマンス・マテリアルズ・ジャパン社製、商品名「ＴＳＭ６３４３」）を６５ｍｇ含有するポリプロピレン系樹脂組成物を２７ｍｍツイン押出機で約２５０℃に加熱して溶融混練し、約２２０℃に設定されたＴダイから約３０ｋｇ／ｈの押出量で押出し、厚み０．３２ｍｍの透明ポリプロピレン系樹脂シートを作製した。
なお、この押出シート成形は、特段の問題も無く良好な状態で実施可能であった。
【００４７】
（熱成形用ポリプロピレン系樹脂シート）
この透明ポリプロピレン系樹脂シートの一面側をコロナ放電処理して、グリセリン脂肪酸エステル（理研ビタミン社製、商品名「ポエムＪ−００２１」）とショ糖脂肪酸エステル（理研ビタミン社製、商品名「リケマールＡ」）とを含んだ混合溶液を前記コロナ放電処理面に乾燥後のグリセリン脂肪酸エステルの量が０．００１ｇ／ｍ2、ショ糖脂肪酸エステルの量が０．００５ｇ／ｍ2となるように塗布した。
一方で、グリセリン脂肪酸エステルとショ糖脂肪酸エステルとを塗布した面とは反対側の面にジメチルポリシロキサンを、その付着割合が０．０２ｇ／ｍ2となるように塗布して実施例１の熱成形用ポリプロピレン系樹脂シートを作製した。
【００４８】
（熱成形品）
この実施例１の熱成形用ポリプロピレン系樹脂シートを加熱ゾーンのヒーター温度が２７０℃に設定された成形機に供給して熱成形し、幅１３０ｍｍ×長さ２００ｍｍ×深さ２５ｍｍの容器本体部と、幅１３０ｍｍ×長さ２００ｍｍ×深さ３０ｍｍの蓋体部が長辺部分で連設されたフードパック（包装用容器）を防曇剤塗布面が容器内側となるようにして作製した。
なお、この熱成形においては、成形性も問題なく、且つ、得られた包装用容器は、透明性、防曇性、ブロッキング防止性に優れるものであった。
【００４９】
得られたフードパックと熱成形する前の熱成形用ポリプロピレン系樹脂シートについては、以下のようにして評価した。
【００５０】
（粘度）
前記混合樹脂（「ＦＹ４」：「ＥＡ９」＝２５：７５）の粘度（η１）と熱成形用ポリプロピレン系樹脂シートの粘度（η２）とを、温度２１０℃、せん断速度６０ｓｅｃ-1の条件で東洋精機製作所製の流動性試験機、型名「Ｃａｐｉｒｏｇｒａｐｈ  １Ｃ」（キャピラリー長：４０ｍｍ、ノズル径：１．０ｍｍ、バレル径：９．５５ｍｍ）を用いて測定したところ、混合樹脂の粘度（η１）が１１（ｇ・ｓｅｃ／ｃｍ2）で、熱成形用ポリプロピレン系樹脂シートの粘度（η２）が１０．６（ｇ・ｓｅｃ／ｃｍ2）であった。
なお、熱成形用ポリプロピレン系樹脂シートの粘度については、表面に離型剤が塗布された熱成形用ポリプロピレン系樹脂シートを細かく切断し、一旦、これら切断したシート片をペレット化した後で上記したのと同様に東洋精機製作所製の流動性試験機（Ｃａｐｉｒｏｇｒａｐｈ  １Ｃ）を用いて測定した
【００５１】
（透明性）
日本電色工業株式会社製のＨａｚｅＭｅｔｅｒ、型名「ＮＤＨ４０００」を用い、ＪＩＳ  Ｋ７１３６（２０００）に準じてヘーズを測定し、下記判定基準にて透明性の評価を行った。
＜判定基準＞
・シート厚みが０．１〜０．３ｍｍのものにあっては、ヘーズ２％以下を合格（○）判定とする。
・シート厚みが０．３ｍｍを超え０．４ｍｍ以下のものにあっては、ヘーズ２．５％以下を合格（○）判定とする。
・シート厚みが０．４ｍｍを超え０．７ｍｍ以下のものにあっては、ヘーズ３．５％以下を合格（○）判定とする。
・シート厚みが０．１〜０．７ｍｍでヘーズが上記値を超えるものは不合格（×）判定とする。
【００５２】
（ブロッキング防止性）
作製した熱成形品を上下に５０枚重ね、成形品外周に形成されているフランジ部の上下の間隔が成形品の前後左右において略均等となるように重ね合わせた熱成形品を軽く押さえた後に、上から一枚ずつ熱成形品を剥がしてブロッキング防止性を評価した。
判定基準は、以下の通り。
「  ○  」：５０枚の成形品が一枚ずつ剥れ、良好な剥れ方を示した。
「○〜△」：剥がそうとしている熱成形品と、その下側の熱成形品とが付着気味ではあるものの最終的には一つずつ剥がすことができた。
「  ×  」：２枚以上が同時に剥れてしまった。
【００５３】
（防曇性）
直径２００ｍｍの円筒状の保温容器に９０℃の熱水を入れて熱成形品を蓋状に被せて８時間、及び、１０時間放置し、その後、この放置した熱成形品を、改めて９０℃の熱水を収容させた保温容器に５分間被せ曇りが発生するかどうかを観察した。
判定基準は、以下の通り。
「  ○  」：１０時間放置後、曇りが発生せず、小液胞も発生しない。
「○〜△」：１０時間放置後、曇りは発生しないが、極少量の小液胞が発生する。
「  △  」：１０時間放置後、少量の小液胞、モヤが発生する。
「△〜×」：８時間放置後、大量の小液胞、モヤが発生する。
「  ×  」：８時間放置後、熱成形品を、改めて保温容器に被せた直後、部分的に防曇不良となる。
【００５４】
（成形性）
また、熱成形用ポリプロピレン系樹脂シートを観察し、良好な状態で押出されているものを「○」、厚み等にややバラツキを有するものの熱成形品に影響を与える程度ではないものを「△」、熱成形品に影響を与える程度にバラツキを有するものを「×」として押出時の成形性を判定した。
以上の評価結果を、下記表１、２に示す。
【００５５】
（実施例２〜１１、比較例１〜８）
表１、２に示すように、用いる材料の種類や量を変更したこと以外は、実施例１と同様に熱成形用ポリプロピレン系樹脂シートを作製し、熱成形品（包装用容器）等についての評価を実施した。
ここで表１、２においてポリプロピレン系樹脂の種類（原料ＰＰ）を表す丸囲いの番号については、表３に示す通りである。
なお、実施例２−１１においては、実施例１1の熱成形用ポリプロピレン系樹脂シートが熱成形時において、ややタルミ気味となって観察されたもののシート作製時や包装用容器の熱成形において特段の問題は発生せず概ね良好であった。
また、得られた熱成形用ポリプロピレン系樹脂シートや包装用容器も透明性に優れるものであった。
一方で、比較例１では、透明ポリプロピレン系樹脂シートを押出シート成形するのに際して溶融樹脂の粘度が過度に高くなって偏肉を生じ、冷却ロールで挟んで偏肉調整を試みるも十分に偏肉を抑制させることができない状況となった。
また、比較例３では、透明ポリプロピレン系樹脂シートに着色が見られ、当然ながら、得られた包装用容器にも着色が見られた。
しかも、この比較例３の熱成形用ポリプロピレン系樹脂シートは、熱成形時の温度を２６０℃として、実施例１の場合よりも低温にしたにもかかわらず、タルミを生じて成形性に問題が生じた。
さらに、比較例６、７においては、偏肉やタルミに関する問題は見られなかったものの透明ポリプロピレン系樹脂シートの作製段階で既に白濁を生じてしまっており、透明性に優れた熱成形用ポリプロピレン系樹脂シート、及び、包装用容器を得ることが出来なかった。
【００５６】
【表１】
0005840520.tif 000002
【００５７】
【表２】
0005840520.tif 000003
【００５８】
【表３】
0005840520.tif 000004
【００５９】
上記のような結果からも、本発明の熱成形用ポリプロピレン系樹脂シートによれば、透明性及び防曇効果の長期持続性に優れた包装用容器を形成させ得ることがわかる。